(57)【要約】      （修正有）【課題】本発明の目的は、ソフトな風合い、高いドレープ性、落ち着いた優雅な光沢、着用シワの少ない織編物を提供することにある。【解決手段】セルロース系フィラメントの含有率が２０〜６０質量％であり、セルロース系短繊維の含有率が４０〜８０質量％であり、前記セルロース系フィラメントの公定水分率が８％以下である織編物。前記セルロース系フィラメントと前記セルロース系短繊維とが精紡交撚糸として含有すること、前記セルロース系フィラメントがトリアセテートであり、前記セルロース系短繊維がテンセルであること、前記精紡交撚糸の番手が、綿番手で２５〜４０番手であることが好ましい。【選択図】なし【特許請求の範囲】
【請求項１】
セルロース系フィラメントの含有率が２０〜６０質量％であり、セルロース系短繊維の含有率が４０〜８０質量％であり、前記セルロース系フィラメントの公定水分率が８％以下である織編物。
【請求項２】
前記セルロース系フィラメントと前記セルロース系短繊維とが精紡交撚糸として含有する請求項１に記載の織編物。
【請求項３】
前記セルロース系フィラメントがトリアセテートであり、前記セルロース系短繊維がテンセルである請求項１または２に記載の織編物。
【請求項４】
前記精紡交撚糸の番手が、綿番手で２５〜４０番手である請求項２または３に記載の織編物。
【発明の詳細な説明】
【技術分野】
【０００１】
本発明は、清涼感と着用感に優れ、高級感のある光沢を有する織編物に関する。
【背景技術】
【０００２】
綿１００％の織編物は、ソフトな肌触りや吸水性に優れ、広く衣料分野に用いられているが、一般に保水性が高く、吸水後の乾燥に時間がかかり、着用でのべとつき感がある。また綿織編物は、着用時のシワも生じ易く、高級感の点で満足のいくものではない。
【０００３】
かかる綿織編物における欠点を解決するために、綿糸とポリエステル系フィラメントを複合して織編物を得る方法が採用されているが、得られる織編物は、ポリエステル系フィラメントの持つ高いヤング率に起因する風合いの硬さや、高屈折率による金属調光沢や、発色性に劣る等の問題があり、高級感の点で満足のいくものではない。
【０００４】
また、セルロース系短繊維からなる紡績糸とポリエステル系フィラメントとの合撚糸を用いることも提案（特許文献１）されているが、この合撚糸では清涼感や着用感に優れ、高級感のある光沢を有するものを得ることは困難であった。
【先行技術文献】
【特許文献】
【０００５】
【特許文献１】特開平８−２０９４７６号公報
【発明の概要】
【発明が解決しようとする課題】
【０００６】
本発明の目的は、ソフトな風合い、高いドレープ性、落ち着いた優雅な光沢、着用シワの少ない織編物を提供することにある。
【課題を解決するための手段】
【０００７】
１．セルロース系フィラメントの含有率が２０〜６０質量％であり、セルロース系短繊維の含有率が４０〜８０質量％であり、前記セルロース系フィラメントの公定水分率が８％以下である織編物。
２．前記セルロース系フィラメントと前記セルロース系短繊維とが精紡交撚糸として含有する１に記載の織編物。
３．前記セルロース系フィラメントがトリアセテートであり、前記セルロース系短繊維がテンセルである１または２に記載の織編物。
４．前記精紡交撚糸の番手が、綿番手で２５〜４０番手である２または３に記載の織編物。
【発明の効果】
【０００８】
本発明によれば、ソフトな風合い、高いドレープ性、落ち着いた優雅な光沢、着用シワの少ない織編物を得ることができる。
【発明を実施するための形態】
【０００９】
本発明の織編物は、セルロース系フィラメントの含有率が２０〜６０質量％であり、セルロース系短繊維の含有率が４０〜８０質量％であり、前記セルロース系フィラメントの公定水分率が８％以下である。
セルロース系フィラメントの含有率が２０質量％以上であれば、高級感のある光沢が得られやすく、８０質量％以下であれば、セルロース短繊維を含有させて、ソフトな風合いを得やすくなる。
これらの観点から、前記セルロース系フィラメントの含有率は２５〜５５質量％であることがより好ましく、３０〜５０質量％であることがさらに好ましい。
また、セルロース系短繊維の含有率が４０質量％以上であれば、ソフトな風合いを得られやすく、８０質量％以下であれば、セルロース系フィラメントを含有させて、落ち着いた優雅な光沢が得られやすくなる。
これらの観点から、前記セルロース系短繊維の含有率は４５〜７５質量％であることがより好ましく、５０〜７０質量％であることがさらに好ましい。
【００１０】
前記セルロース系フィラメントの公定水分率が８質量％以下であれば、清涼感のある爽やかな風合いが得られやすい。
この観点から、前記セルロース系フィラメントの公定水分率は６％以下であることがより好ましく、４％以下であることがさらに好ましい。
【００１１】
また、本発明の織編物に用いる公定水分率が８％以下であるセルロース系フィラメントについては、公定水分率が６．５％のセルロースジアセテートフィラメント、公定水分率が３．５％のセルローストリアセテートフィラメントが好ましいものとして挙げられる。またセルロース系フィラメントにおける単糸の断面形状、表面形状、単糸繊度、糸繊度等については、特に限定はない。高級感のある光沢の観点からセルローストリアセテートフィラメントが好ましい。
【００１２】
本発明の織編物に用いるセルロース系短繊維は、綿、麻等の天然繊維や、セルロースを原料としたビスコースレーヨン、キュプラ、テンセル等の再生繊維であり、中でもテンセルが好ましいものとして挙げられる。これらの天然繊維、再生繊維、の種類や再生繊維における製法、単繊維の断面形状、表面形状、長さ、単糸繊度、等については、特に限定はない。また、セルロース系短繊における繊維の公定水分率も任意であってよい。
【００１３】
本発明の織編物は、織物と編物をまとめ総称するものであり、織物あるいは編物の組織、密度、目付等には特に制限はなく任意の製織あるいは編成条件が採用され、また製織に用いる織機、編成に用いる編機についても特に制限はなく、これらは得ようとする風合い、意匠性、機能性等に応じ任意に採用される。
【００１４】
本発明の織編物は、前記セルロース系フィラメントと前記セルロース系短繊維とが精紡交撚糸として含有することが好ましい。
公定水分率８％以下であるセルロース系フィラメントとセルロース系短繊維とを含む精紡交撚糸して織編物に含有することで、精紡交撚の手法による、低い撚係数でセルロース系フィラメントの一部が精紡交撚糸の表面に位置し、セルロース系フィラメントによってもたらされる落ち着いた優雅な光沢や清涼感を発揮し、セルロース系短繊維によってもたらされるソフトな肌触りを発揮する。
【００１５】
精紡交撚糸は、セルロース系短繊維が芯部、セルロース系フィラメントが鞘部に位置するものがより好ましい。このセルロース系フィラメントが精紡交撚糸に占める割合は光沢、風合い、清涼感等に応じ選択すればよい。
【００１６】
主としてセルロース系短繊維と公定水分率が８％以下であるセルロース系フィラメントとを含む精紡交撚糸を用いてなるが、セルロース系短繊維と公定水分率が８％以下であるセルロース系フィラメントによる効果を損なわない範囲で、他の繊維のフィラメントや短繊維が混用されていても良い。
【００１７】
本発明の織編物は、前記公定水分率が８％以下であるセルロース系フィラメントがトリアセテートであり、前記セルロース系短繊維がテンセルであることが好ましい。
前記公定水分率が８％以下であるセルロース系フィラメントがトリアセテートであることで、優雅な光沢が得られやすく、前記セルロース系短繊維がテンセルであることで、ソフトな肌触りが得られやすい。
【００１８】
本発明の織編物は、前記精紡交撚糸の番手が、綿番手で２５〜４０番手であることが好ましい。
前記精紡交撚糸の番手が、綿番手で２５番手以上であることで、得られる織編物のドレープ性とソフト感が得られやすく、４０番手以下であることで精紡交撚糸の糸強度の低下が少なく、織編物の生産時の糸切れを少なくできる。
【実施例】
【００１９】
以下、本発明を実施例により具体的に説明するが、本発明はかれらに制限されるものではない。
実施例における性能評価は次の方法で行った。
＜風合いの評価方法＞
５名の評価者がハンドリングにより５段階で評価し、評価者の平均点を示した。５段階の評価は次の通りである。５は風合いがソフト且つ清涼感があり高いドレープ性を示す。３は風合い、ドレープ性は普通である。１は風合いが硬くドレープ性に欠ける。
【００２０】
＜織物の光沢の評価方法＞
５名の評価者が目視により５段階で評価し、評価者の平均点を示した。５段階の評価は次の通りである。５は毛羽が少なく金属的光沢ではない落ち着いた優雅な光沢と深みのある色調を有する。３は光沢感普通である。１は光沢感が無い。
【００２１】
＜織物の着用シワの評価方法＞
各々の織編物の製品サンプルを作成し、１時間着用後に生じたシワを５人の評価者により目視で確認し、５段階での評価を行い、評価者の平均点を示した。５段階の評価は次の通りである。５はシワの発生は認められない。３はシワの発生はあるものの手で伸ばすことにより消滅する浅いシワである。１はシワの解消にはアイロンが必要な深いシワが目立つ。
【００２２】
＜総合評価＞
前述の風合い、光沢、着用シワの３項目で得られた各平均点を合計することにより総合評価を行った。総合評価は１５段階の評価となり以下を意味する。
１５は風合い外観ともに優れた高級感のある生地である。７は風合い外観ともに普通である。１は風合い外観ともに劣り高級感のない生地である。
【００２３】
（実施例１）
菊型断面のセルローストリアセテートフィラメント（三菱ケミカル社製、ブライト８４ｄｔｅｘ／２０フィラメント、公定水分率３．５％）とテンセル短繊維（レンチング社製、単繊維繊度：１．７ｄｔｅｘ、繊維長：３８ｍｍ）の粗糸を使用してサイロコンパクト機により精紡交撚を行い、撚数が８００回／ｍ、綿番手が３２番手の精紡交撚糸を作製した。得られた精紡交撚糸を経糸に使用し、メートル番手が３２番手のテンセル短繊維１００質量％の紡績糸を緯糸に使用し、平組織の織物の生機を作製した。得られた織物の生機を常法により精練し、分散染料と反応染料で黒色に染色仕上加工を行い、仕上密度が経糸８９本／インチ、緯糸６７本／インチの平織物を得た。
得られた織物は、ソフト且つ清涼感を有する風合いを持ち高いドレープ性を示した。また、深みのある黒色と毛羽の少ない目面により優雅な光沢を有すること、ならびに着用時のシワ発生も少ないものであった。
【００２４】
（実施例２）
実施例１の経糸を、単糸菊型断面のセルローストリアセテートフィラメント（三菱ケミカル社製、ブライト８４ｄｔｅｘ／２０フィラメント、公定水分率３．５％）と綿番手が６０番手のテンセル紡績糸（テンセル短繊維１００質量％）とを、撚り回数が６００回／ｍで合撚し、綿番手が３２番手の合撚糸に変更した以外は実施例１と同様にし、仕上密度が経糸８９本／インチ、緯糸６７本／インチの平織物を得た。
得られた織物は、合撚前のテンセル紡績糸の紡績撚数の影響によりソフトな風合いに少し劣るが清涼感を有する風合いを持ち高いドレープ性を示した。また、深みのある黒色と毛羽の少ない目面により優雅な光沢を有することならびに着用時のシワ発生も少ないものであった。
【００２５】
（比較例１）
比較例１のセルローストリアセテート繊維を丸断面のポリエステルフィラメント（恒力社製、セミダル８４ｄｔｅｘ／３６フィラメント、公定水分率０．４％）に変更した以外は比較例１と同様にして、仕上密度が経糸８９本／インチ、緯糸６７本／インチの平織物を得た。
得られた織物は、ソフトな風合いであるがドレープ性に欠け清涼感が劣るものとなった。又、金属的な光沢により黒色の深みが欠ける、高級感に劣るものであった。
【００２６】
（比較例２）
実施例１の経糸を、テンセル短繊維（レンチング社製）６５質量％と、ポリエステルスパン３５質量％との混紡糸に変更した以外は実施例１と同様にして、仕上密度が経糸８９本／インチ、緯糸６７本／インチの平織物を得た。
得られた織物は、ソフトな風合いではあるが清涼感に欠け、また毛羽により光沢感もなく、着用時のシワ発生も大きい高級感に劣るものであった。
【００２７】
【表１】
2019157310.tif 000002
【００２８】
（実施例３）
実施例１で使用した精紡交撚糸を経糸および緯糸に使用し、織組織を２／２綾組織とした以外は実施例１と同様にし、仕上密度が経糸１００本／インチ、緯糸７９本／インチの綾織物を得た。
得られた織物は、ソフト且つ清涼感を有する風合いを持ち高いドレープ性を示した。また、深みのある黒色と毛羽の少ない目面により優雅な光沢を有し着用時のシワ発生も許容でき得るものであった。
【００２９】
（実施例４）
実施例２の緯糸を、前記精紡交撚糸と丸断面のポリエステルフィラメント（恒力社製、セミダル１６７ｄｔｅｘ／４８フィラメント、公定水分率０．４％）とを３：１の割合で配列した以外は実施例２と同様にし、仕上密度が経糸１００本／インチ、緯糸７９本／インチの綾織物を得た。
得られた織物は、実施例２と比較すると、ハリ感が増し、毛羽の少ない目面により優雅な光沢を有することならびに着用時のシワ発生も少ないものであった。ソフトな風合い、清涼感及び黒色の深みはわずかに減少するものの、問題ない範囲であった。
【００３０】
（実施例５）
実施例２の緯糸を、綿番手が３０番手の綿糸に変更した以外は、実施例２と同様にし、仕上密度が経糸１００本／インチ、緯糸７９本／インチの綾織物を得た。
得られた織物は、実施例２と比較すると、ハリ感が増し、毛羽の少ない目面により優雅な光沢を有することならびに着用時のシワ発生も許容でき得るものであった。ソフトな風合い、清涼感及び黒色の深みはわずかに減少するものの、問題ない範囲であった。
【００３１】
（実施例６）
実施例２の緯糸を、麻番手が８０番手の麻糸に変更した以外は実施例２と同様にし、仕上密度が経糸１００本／インチ、緯糸７９本／インチの綾織物を得た。
得られた織物は、ハリ感が増し極めて強い清涼感を得られるものとなった。また黒色の深みは減少したものの極めて優雅な光沢を有し、着用時のシワもリネン使用素材としては抑えられているものであった。
【００３２】
（比較例３）
経糸および緯糸を、丸断面のポリエステルフィラメント（恒力社製、セミダル８４ｄｔｅｘ／３６フィラメント、公定水分率０．４％）と綿番手が６０番手のテンセル紡績糸（テンセル短繊維１００質量％）とを、撚り回数が６００回／ｍで合撚し、綿番手が３２番手の合撚糸に変更した以外は実施例２と同様にして、仕上密度が経糸１００本／インチ、緯糸７９本／インチの綾織物を得た。
得られた織物は、ハリ感はあるがドレープ性に欠ける硬い風合いとなり、金属的な光沢感のあるものであった。
【００３３】
【表２】
2019157310.tif 000003
【００３４】
（実施例７）
菊型断面のセルローストリアセテートフィラメント（三菱ケミカル社製、ブライト８４ｄｔｅｘ／２０フィラメント、公定水分率３．５％）とテンセル短繊維（レンチング社製）の粗糸を使用し、サイロコンパクト機による精紡交撚を行い撚数が８００回／ｍで、綿番手が３２番手の精紡交撚糸を作製した。
得られた精紡交撚糸を常法により分散染料と反応染料により灰色と青色に糸染を行い、綾組織配列格子柄の織物を作製した。得られた織物を常法により仕上加工を施し、仕上密度が経糸本９９本／インチ、緯糸９０本／インチの織物を得た。
得られた織物は、ソフト且つ清涼感を有する風合いを持ち高いドレープ性を示した。また、毛羽の少ない目面により優雅な光沢を有し着用時のシワ発生も許容でき得るものであった。
【００３５】
（実施例８）
実施例６の緯糸をテンセル短繊維（レンチング社製）６５質量％とポリエステル短繊維（中国製）３５質量％との綿番手が３２番手の混紡糸に変更した以外は実施例６と同様にし、仕上密度が経糸本９９本／インチ、緯糸９０本／インチの織物を得た。
得られた織物は、ハリ感が増し高いドレープ性は保ったものとなった。着用時のシワ発生は軽減されたものであった。光沢感は実施例６との比較では劣るものとなったが、問題ない範囲であった。
【００３６】
（比較例４）
経糸および緯糸を菊型断面のセルローストリアセテートフィラメント（三菱ケミカル社製、ブライト８４ｄｔｅｘ／２０フィラメント、公定水分率３．５％）とテンセル紡績糸（レンチング社製）６０番手とを、撚り回数が６００回／ｍで合撚し綿番手が３２番手の合撚糸に変更した以外は、実施例６と同様にして、仕上密度が経糸本９９本／インチ、緯糸９０本／インチの織物を得た。得られた織物は、ハリ感はあるがソフトさと清涼感が大きく減少は減少するとともに、ドレープ性も少ないものであった。一方着用シワは少ないものの、風合いは硬く光沢感も劣るものであった。
【００３７】
（実施例９）
織組織を平組織配列格子柄に変更した以外は実施例６と同様にし、仕上密度が経糸本９０本／インチ、緯糸８２本／インチの織物を得た。
得られた織物は、ソフト且つ清涼感を有する風合いを持ち高いドレープ性を示した。また、毛羽の少ない目面により優雅な光沢を有し着用時のシワ発生も許容でき得るものであった。
【００３８】
（比較例５）
経糸および緯糸を、テンセル短繊維（レンチング社製）６５質量％とポリエステル短繊維３５質量％とからなる綿番手が３２番手の混紡糸に変更した以外は、実施例８と同様にし、仕上密度が経糸本９９本／インチ、緯糸９０本／インチの織物を得た。
得られた織物は、ハリ感はあるがソフトさと清涼感が大きく減少は減少するとともに、ドレープ性も少ないものであった。一方着用シワは少ないものの、風合いは硬く光沢感も劣るものであった。
【００３９】
【表３】
2019157310.tif 000004
【００４０】
（実施例１０）
菊型断面のセルローストリアセテートフィラメント（三菱ケミカル社製、ブライト１３５ｄｔｅｘ／３３フィラメント、公定水分率３．５％）とテンセル短繊維（レンチング社製）の粗糸を使用し、サイロコンパクト機による精紡交撚を行い撚数が６００回／ｍの綿番手が２６番手の精紡交撚糸を作製した。得られた精紡交撚糸を常法により分散染料と反応染料によりベージュに糸染を行い、１４ゲージの横編機にて天竺組織の編立を行った。
得られた編地は毛羽が少なく優れた光沢を有し、ソフト且つ清涼感に優れた風合いを持つものであった。
【００４１】
（比較例６）
実施例９のセルローストリアセテート繊維を丸断面のポリエステルフィラメント（恒力社製、セミダル１３５ｄｔｅｘ／３６フィラメント、公定水分率０．４％）に変更した以外は実施例９と同様にし、１４ゲージ天竺編地を得た。
得られた編物は風合いも硬くドレープ性に欠けるものであった。
【００４２】
【表４】
2019157310.tif 000005
【産業上の利用可能性】
【００４３】
本発明の織編物は、セルロース系ステープルの持つソフトな肌触りや吸水性に優れるといった点を生かし、さらに清涼感のある爽やかな風合いと快適な着用感、高級感のある光沢を有し、さらに防皺性、吸水速乾性、べとつき感等を改善したものであるから、特に衣料用の織物あるいは編物として好適なるものである。